Patent ES-2848054-T3 (ES)
Title: Procedimiento de fabricación de pintura acrílica termoactiva
Inventor: WASZUT MAREK
IPC: C09D175/00
Filed: 2018-05-02
Granted: 2021-08-05
Abstract: Procedimiento de fabricación de pintura acrílica termoactiva que contiene cargas, pigmentos, retardantes de llama, agentes activos de superficie, silicatos, copolímeros acrílicos y microesferas de vidrio, caracterizado por que en la primera etapa se fabrica la Premezcla 1 colocando en un mezclador de 46 a 50% en peso de una dispersión de agua al 45-48% de copolímeros acrílicos y mientras se mezcla continuamente con una velocidad de agitador de 120 a 160 rpm, se calienta la dispersión hasta la temperatura de 30ºC a 40ºC y después se añade lo siguiente: - una disolución de agua al 50% de dispersante polimérico en la cantidad de 1.3 a 1.6% en peso, - un agente antiespumante en la cantidad desde 0.75 a 0.85% en peso, - un agente alcanodiol activo de superficie al 100% en la cantidad desde 1.4 a 1.5% en peso, y asimismo un - agente siloxano activo de superficie en la cantidad desde 1.3 a 1.5% en peso y el total se homogeneiza durante 9 a 10 min y a continuación se añaden 19 a 20% en peso de dióxido de titanio (TiO2) y se homogeneiza además de manera dinámica durante 15 minutos por lo menos y después se añade lo siguiente posteriormente: - un carbonato cálcico micronizado en la cantidad desde 12 a 13% en peso, - un caolín micronizado (4SiO2x2Al2O3x4H2O) en la cantidad desde 4.2 a 4.6% en peso, - un coalescente en la cantidad desde 1.4 a 1.5% en peso, - un isopropanol en la cantidad desde 2.2 a 2.4% en peso, - un copolímero en bloque de óxido de etileno-uretano modificado de manera hidrófoba en la cantidad desde 2.0 a 2.4% en peso, y - un agua desmineralizada en la cantidad desde 4.0 a 4.5% en peso, y el total se mezcla durante 20 a 30 minutos manteniendo la temperatura dentro del intervalo de 30 a 40ºC, y la Premezcla 2 se prepara colocando agua desmineralizada en la cantidad desde 42 a 45% en peso en el mezclador y mientras se mezcla se calienta hasta la temperatura de 30 a 40ºC y a continuación se añade lo siguiente: - un agente siloxano activo de superficie en la cantidad desde 0.4 a 0.5% en peso, - una disolución de agua al 26% de despumante poliétersiloxano con sílice en la cantidad desde 0.8 a 0.9% en peso, - desde 1 a 20 ppm de disolución de agua de nanopartículas de plata metálicas que presentan el tamaño dentro del intervalo entre 3 y 15 nm embebidas sobre una matriz de polifenol, - una disolución de agua al 50% de dispersante polimérico no iónico en la cantidad desde 1 a 1.6% en peso, y el total se mezcla dinámicamente con la velocidad de agitador mantenida a 300 a 500 rpm hasta obtener una mezcla completamente homogeneizada aunque, durante un mínimo de 20 min, a continuación la velocidad de mezclado de agitador se reduce a 30 a 40 rpm y se añade lo siguiente: - un copolímero en polvo de acetato de vinilo y vinil-EDTA con un aditivo de alcohol polivinílico en la cantidad desde 26 a 29% en peso, y - desde 20 a 24% en peso de microesferas de vidrio borosilicato de una densidad de partículas dentro del intervalo desde 0.125 a 0.6 g/ml, un tamaño de partículas medio de 10 a 120 micrómetros, un grosor de pared de 0.5 a 1.5 micrómetros y una resistencia a la compresión de 17 a 1,240 bar, y el total se homogeneiza además durante 10 a 15 minutos y a continuación con el mezclado mantenido continuamente se añaden 3.9 a 4.4% en peso de agente ligante y se continúa el proceso hasta que se obtiene la homogeneización completa dentro de 20 a 30 min, y a continuación, se coloca la Premezcla 1 preparada anteriormente en la cantidad desde 60 a 70% en peso en el mezclador y durante 25 a 35 min, mientras se mezcla continuamente con la velocidad de agitador desde 100 a 120 rpm, se calienta hasta la temperatura de 30 a 40ºC y posteriormente con el mezclado y la temperatura mantenida a 30 a 40ºC, se añade la Premezcla 2 preparada anteriormente en la cantidad desde 30 a 40% en peso y se lleva a cabo el proceso de homogeneización durante 25 a 35 min con la temperatura mantenida dentro del intervalo de 30 a 40ºC y a continuación se reduce la rotación del agitador a 30 a 40 rpm, y con el mezclado continuado el total es homogeneizado todavía durante 10 a 30 min con la temperatura mantenida dentro del intervalo de 30 a 40ºC.